ПОЛИМЕРНАЯ КОМПОЗИЦИЯ

1. Композиция, включающая смесь:
(i) ароматического поликарбоната;
(ii) графт-сополимера, включающего полиакрилонитрил; и
(iii) несшитого акрилового полимера, имеющего средневесовую молекулярную массу (Mw) меньшую чем, или равную 65000 дальтонов (Da).
2. Композиция по п.1, где несшитый акриловый полимер имеет средневесовую молекулярную массу (Mw) меньшую чем, или равную 60000 Da, предпочтительно меньшую чем, или равную 55000 Da, более предпочтительно меньшую чем или равную 50000 Da.
3. Композиция по п.1, где несшитый акриловый полимер имеет средневесовую молекулярную массу (Mw) большую чем или равную 25000 Da, предпочтительно большую чем или равную 30000 Da, более предпочтительно большую чем или равную 35000 Da.
4. Композиция по п.1, где несшитый акриловый полимер является полимером, получаемым полимеризацией от 60 до 100% по массе мономера метилметакрилата и от 0 до 40% по массе одного или более алкил(алк)акрилатных сомономеров.
5. Композиция по п.1, где несшитый акриловый полимер является акриловым сополимером, получаемым полимеризацией от 60 до 99,9% по массе мономера метилметакрилата и от 0,1 до 40% по массе одного или более алкил(алк)акрилатных сомономеров.
6. Композиция по п.5, где акриловый сополимер получают полимеризацией от 80 до 99% по массе, предпочтительно от 90 до 99% по массе, мономера метилметакрилата и от 20 до 1% по массе, предпочтительно от 10 до 1% по массе, одного или более алкил(алк)акрилатных сомономеров.
7. Композиция по п.5, где алкил(алк)акрилатный сомономер акрилового сополимера является алкилакрилатным сомономером.
1
8
8. Композиция по п.7, где один или более алкилакрилатных сомономеров акрилового сополимера являются одним или более С-Салкилакрилатными сомономерами.
1
8
9. Композиция по п.8, где один или более C-Салкилакрилатных сомономеров выбирают из группы, состоящей из метилакрилата, этилакрилата, пропилакрилата, бутилакрилата и их смесей.
10. Композиция по п.6, где акриловый сополимер состоит в основном из мономера метилметакрилата и одного или более алкилакрилатных сомономеров.
11. Композиция по п.7, где акриловый сополимер включает только один алкилакрилатный сомономер.
12. Композиция по п.1, где несшитый акриловый полимер присутствует в количестве большем чем или равном 3% по массе, предпочтительно большем чем или равном 5% по массе, от суммарной массы композиции.
13. Композиция по п.1, где несшитый акриловый полимер присутствует в количестве меньшем чем или равном 25% по массе, предпочтительно меньшем чем или равном 20% по массе, от суммарной массы композиции.
14. Композиция по п.1, где графт-сополимер, включающий полиакрилонитрил, содержит акрилостиролакрилонитрильный (ASA) полимер, акрилонитрилэтиленпропилендиенстирольный (AES) полимер, олефинстиролакрилонитрильный (OSA) полимер или акрилонитрилбутадиенстирольный (ABS) полимер.
15. Композиция по п.14, где графт-полимер, включающий полиакрилонитрил, содержит ASA полимер, AES полимер или ABS полимер, предпочтительно, ABS полимер.
16. Композиция по п.1, где графт-сополимер, включающий полиакрилонитрил, присутствует в количестве большем чем или равном 0,5% по массе, предпочтительно большем чем или равном 2% по массе, от суммарной массы композиции.
17. Композиция по п.1, где графт-сополимер, включающий полиакрилонитрил, присутствует в количестве меньшем чем или равном 60% по массе, предпочтительно меньшем чем или равном 40% по массе, от суммарной массы композиции.
18. Композиция по п.1, где ароматический поликарбонат получают из бисфенола, предпочтительно 2,2-бис-(4-гидроксифенил)пропана (бисфенола А).
19. Композиция по п.1, где ароматический поликарбонат присутствует в количестве большем чем или равном 30% по массе, предпочтительно больше чем или равном 35% по массе, от суммарной массы композиции.
20. Композиция по п.1, где ароматический поликарбонат присутствует в количестве меньшем чем или равном 90% по массе, предпочтительно меньшем чем или равном 85% по массе, от суммарной массы композиции.
21. Композиция по п.1, где отношение по массе ароматического поликарбоната к массе графт-сополимера, включающего полиакрилонитрил, составляет от 90:1 до 0,5:1, предпочтительно от 40:1 до 0,75:1, предпочтительно от 10:1 до 1:1.
22. Композиция по п.1, дополнительно включающая модифицирующую добавку, увеличивающую ударную прочность.
23. Композиция по п.22, где модифицирующая добавка, увеличивающая ударную прочность, включает модифицирующую добавку, увеличивающую ударную прочность, на основе акриловой смолы, или модифицирующую добавку, увеличивающую ударную прочность, на основе метакрилатбутадинстирола (MBS), предпочтительно модифицирующую добавку, увеличивающую ударную прочность, на основе MBS.
24. Композиция по п.22, где модифицирующая добавка, увеличивающая ударную прочность, находится в форме полимерных частиц типа ядро-оболочка.
25. Композиция по п.22, где модифицирующая добавка, увеличивающая ударную прочность присутствует в количестве большем чем или равном 1% по массе, предпочтительно больше чем или равном 3% по массе, от суммарной массы композиции.
26. Композиция по п.22, где модифицирующая добавка, увеличивающая ударную прочность присутствует в количестве меньшем чем или равном 20% по массе, предпочтительно меньшем чем или равном 15% по массе, от суммарной массы композиции.
2
27. Композиция по п.1, где индекс текучести расплава композиции при 260°С при нагрузке 5 кг/см, определенный в соответствии со стандартом ISO 1133:1997, составляет величину, по меньшей мере, на 5% больше чем в случае сопоставимой композиции, содержащей эквивалентное количество ароматического поликарбоната и не включающей несшитый акриловый полимер.
28. Композиция по п.1 для применения при формовании из расплава.
29. Композиция по п.1, дополнительно включающая армирующее волокно.
30. Способ получения композиции, определенной по любому одному из пп.1-25, включающий смешение ароматического поликарбоната, определенного по любому одному из пп.1-25, графт-сополимера, включающего полиакрилонитрил, определенного по любому одному из пп.1-25, и несшитого акрилового полимера, определенного по любому одному из пп.1-25.
31. Способ по п.30, где смешение включает смешение в расплаве ароматического поликарбоната, графт-сополимера, включающего полиакрилонитрил, и несшитого акрилового полимера.
32. Способ по п.30 или 31, дополнительно включающий стадию введения модифицирующей добавки, увеличивающей ударную прочность.
33. Изделие, включающее композицию, определенную по любому одному из пп.1-29.
34. Способ получения изделия, включающий добавление композиции, определенной по любому одному из пп.1-29, в расплавленной форме в форму, отверждение расплавленной композиции в форме с образованием изделия, и удаление изделия из формы.
35. Способ формования изделия, включающий литьевое формование композиции, определенной по любому одному из пп.1-29.
36. Применение несшитого акрилового полимера, определенного по любому одному из пп.1-29, в качестве добавки для повышения скорости течения расплава смеси, включающей ароматический поликарбонат, определенный по любому одному из пп.1-29, и графт-сополимер, включающий полиакрилонитрил, определенный по любому одному из пп.1-29, и необязательно включающей модифицирующую добавку, увеличивающая ударную прочность, и/или армирующее волокно.
37. Применение несшитого акрилового полимера, определенного по любому одному из пп.1-29, в качестве добавки для уменьшения времени технологического цикла при формовании смеси, включающей ароматический поликарбонат, определенный по любому одному из пп.1-29, и графт-сополимер, включающий полиакрилонитрил, определенный по любому одному из пп.1-29, и необязательно включающей модифицирующую добавку, увеличивающую ударную прочность, и/или армирующее волокно.
38. Способ повышения скорости течения расплава смеси, включающей ароматический поликарбонат, определенный по любому одному из пп.1-29, графт-сополимер, включающий полиакрилонитрил, определенный по любому одному из пп.1-29, и необязательно включающей модифицирующую добавку, увеличивающую ударную прочность, и/или армирующее волокно, где способ включает смешение со смесью, предпочтительно, смешение в расплаве, несшитого акрилового полимера, определенного по любому одному из пп.1-29.
39. Способ уменьшения времени технологического цикла формования изделия при литьевом формовании из смеси, включающей ароматический поликарбонат, определенный по любому одному из пп.1-29, графт-сополимер, включающий полиакрилонитрил, определенный по любому одному из пп.1-29, и необязательно включающей модифицирующую добавку, увеличивающую ударную прочность, и/или армирующее волокно, где способ включает смешение со смесью несшитого акрилового полимера, определенного по любому одному из пп.1-29, и затем формование изделия из полученной смеси путем литьевого формования.
40. Несшитый акриловый полимер, имеющий средневесовую молекулярную массу (Mw), меньшую чем или равную 65000 дальтонов (Da), определенный по любому одному из пп.1-29.